(57)【特許請求の範囲】
【請求項１】
一方向に長い長形のダイヤモンドであって、前記一方向に前記ダイヤモンドの長さを定め、前記一方向に垂直な方向に前記ダイヤモンドの幅を定め、前記ダイヤモンドの長さに沿って延在する左側及び右側を有し、
前記一方向に長いテーブル平面を有するテーブルと、
ガードルと、
前記一方向に長く、前記ダイヤモンドの左側に延在し、前記テーブルと前記ガードルとの間に位置し、前記テーブル平面に対する所定のクラウン角度で延在する第一クラウン面と、
前記一方向に長く、前記ダイヤモンドの右側に延在し、前記テーブルと前記ガードルとの間に位置し、前記第一クラウン面に対向し且つ前記テーブル平面に対する前記所定のクラウン角度で延在する第二クラウン面と、
前記一方向に長く、前記テーブル平面に対する所定のパビリオン角度で前記ダイヤモンドの左側に延在する第一パビリオン面と、
前記一方向に長く、前記テーブル平面に対する前記所定のパビリオン角度で前記ダイヤモンドの右側に延在する第二パビリオン面と、を備え、
前記第一パビリオン面と前記第二パビリオン面とがキューレット状のラインで接していて、
前記所定のクラウン角度が３０〜３６度の範囲内にあり、前記所定のパビリオン角度が３０〜３４度の範囲内にあり、
前記所定のクラウン角度が、前記所定のパビリオン角度に等しいか、又は６度以下の角で前記パビリオン角度よりも大きくなるように前記所定のクラウン角度及び前記所定のパビリオン角度が設けられていて、
６〜１５％の範囲内のクラウン高さパーセンテージと、３〜５％の範囲内のガードル高さパーセンテージと、７０〜７９％の範囲内のテーブルパーセンテージと、３６〜５７％の範囲内の全深さパーセンテージとを有するダイヤモンド。
【請求項２】
前記全深さパーセンテージが４０〜５０％の範囲内にある、請求項１に記載のダイヤモンド。
【請求項３】
前記所定のクラウン角度が３０〜３３度の範囲内にある、請求項１に記載のダイヤモンド。
【請求項４】
前記所定のパビリオン角度が３１〜３３度の範囲内にある、請求項１に記載のダイヤモンド。
【請求項５】
前記ダイヤモンドがクッションカット形状を有する、請求項１に記載のダイヤモンド。
【請求項６】
前記ダイヤモンドがエメラルドカット形状を有する、請求項１に記載のダイヤモンド。
【請求項７】
前記ダイヤモンドがラディアント形状を有する、請求項１に記載のダイヤモンド。
【請求項８】
前記ダイヤモンドがオーバル形状を有する、請求項１に記載のダイヤモンド。
【請求項９】
前記ダイヤモンドがマーキス形状を有する、請求項１に記載のダイヤモンド。
【請求項１０】
前記ダイヤモンドがプリンセス形状を有する、請求項１に記載のダイヤモンド。
【請求項１１】
前記ダイヤモンドがアッシャー形状を有する、請求項１に記載のダイヤモンド。
【請求項１２】
前記クラウン高さパーセンテージが８〜１３％の範囲内にあり、前記ガードル高さパーセンテージが３．５〜４．５％の範囲内にあり、前記テーブルパーセンテージが７２〜７７％の範囲内にあり、前記全深さパーセンテージが４０〜５０％の範囲内にある、請求項１に記載のダイヤモンド。
【発明の詳細な説明】
【技術分野】
【０００１】
本発明は、一般的に宝石に係り、特に、クラウン及びテーブル面においてより大きな光増幅を生じさせる特徴的なカットを有するノンラウンド形状の宝石、特にダイヤモンドに係る。
【背景技術】
【０００２】
最初のラウンドブリリアントカットは、１９１９年にマルセル・トルコフスキーによって開発された。ラウンドブリリアントは５８面から成り、幅広い人気がある。近年では、ノンラウンド（非ラウンド）ダイヤモンド形状が人気になってきている。本発明は、エメラルドで知られているようなノンラウンドカット、クッションカット、ラディアントカットに着目している。しかしながら、本開示は、マーキスカット、オーバルカット等の他の長形（ｏｂｌｏｎｇ，オブロング）の形状にも適用可能であり、更には、アッシャーカットやプリンセスカットにも適用可能である。エメラルドカットダイヤモンドの特徴的な外観は、そのパビリオンとその大きく開いたテーブルの“ステップカット”によって形成される。ブリリアントカットの輝きの代わりに、エメラルドカットダイヤモンドは、ホール・オブ・リフレクション・ミラー（反射鏡ホール）効果を生じさせ、明るい面と暗い面が相互作用する。あまり激しくなく、長くて印象的な光のフラッシュが、エメラルドカットに優雅な外観を与える。
【０００３】
本発明は、本発明者による米国デザイン特許第Ｄ６９８２９８号（その内容は参照として本願に組み込まれる）に示される特別な形状のエメラルドダイヤモンドを踏まえてこれを改善するものである。
【０００４】
周知のように、エメラルドカットダイヤモンド及びクッションカットダイヤモンドはそれに関連する特定のパラメータを有する。これらパラメータとして、クラウン角度、クラウン高さパーセンテージ、ガードル高さパーセンテージ、パビリオン高さ、テーブルパーセンテージ、全深さパーセンテージが挙げられる。従来、エメラルドカット用のクラウン角度は３５〜３６°の範囲内にある。パビリオン角度は４０〜４１．５°の範囲内にある。全深さパーセンテージは従来６０〜７０％の範囲内にある。
【０００５】
上記から理解されるように、エメラルドカットダイヤモンドは、ラウンドブリリアントカットの石の特質である輝き及び光反射性を与えない。ダイヤモンド業界は、エメラルドカットやクッションカットの石等の長形（ｏｂｌｏｎｇ、オブロング）の宝石の輝きを増大させるカットを見つけ出す調査及び試みに膨大な労力を投じている。
【発明の概要】
【発明が解決しようとする課題】
【０００６】
本発明の目的は、より輝く長形の宝石形状を提供することである。
【０００７】
本発明の他の目的は、より大きな光反射増幅を提供する長形の宝石、特にダイヤモンドを提供することである。
【課題を解決するための手段】
【０００８】
本発明の上記及び他の目的は、テーブル平面を有するテーブルと、テーブル平面に対する所定のクラウン角度で延在する第一クラウン長面と、第一クラウン長面に対向し且つテーブル平面に対する前記クラウン角度で延在する第二クラウン長面と、テーブル平面に対する所定のパビリオン角度で延在する第一パビリオン長面と、第一パビリオン長面に対向して延在し且つテーブル平面に対する前記所定のパビリオン角度で延在する第二パビリオン長面とを含む長形の宝石であって、前記所定のクラウン角度が３０〜３６度の範囲内にあり、前記パビリオン角度が３０〜３４度の範囲内にあり、前記所定のクラウン角度が前記パビリオン角度に等しいか又は、６度以下の角度で前記パビリオン角度よりも大きくなるように前記所定のクラウン角度及び前記パビリオン角度が設けられている、宝石によって実現される。
【０００９】
好ましくは、宝石は、３１〜３４度の範囲内のクラウン角度と、８〜１３％の範囲内のクラウン高さパーセンテージと、３．５〜４．５％の範囲内のガードル高さパーセンテージと、３１〜３３度の範囲内のパビリオン角度と、７２〜７７％の範囲内のテーブルパーセンテージと、４０〜５０％の範囲内の全深さパーセンテージとを有する。
【００１０】
本発明の他の特徴及び利点は、添付図面を参照する以下の本発明の説明から明らかになるものである。
【図面の簡単な説明】
【００１１】
【図１】本発明に係るエメラルド石の上面図である。
【図２】本発明に係るエメラルド石の底面図である。
【図３】本発明に係るエメラルド石の端面図である。
【図４】本発明に係るエメラルド石の側面図である。
【図５】クラウン角度、クラウン高さパーセンテージ、パビリオン角度、テーブルパーセンテージ、及び全深さパーセンテージを示す従来のエメラルドカット石のパラメータを示す。
【図６】従来のエメラルドカット石の光反射図である。
【図７】本発明に係るエメラルドカット及び他の石カットの光反射図である。
【図８】図３を多様なパラメータを付けて再び示す。
【発明を実施するための形態】
【００１２】
図１〜図４を参照すると、図１のクッションカットダイヤモンド１０について、そのテーブル１２、クラウン１４、キューレット状のライン２０で接する左側及び右側の長形（ｏｂｌｏｎｇ）のパビリオン１６、１８が見て取れる。図３は、宝石のテーブル面（又は、ガードルを通るライン）に対して特徴的なパビリオン角度で延在する長形のパビリオン１６、１８を示す。クラウン角度も同様に示されるが、エメラルドカットダイヤモンドにおいてクラウン角度はより明確に与えられる点に留意されたい。
【００１３】
従来技術からは大きく離れ、本発明者は、非常に浅い下面をエメラルドカット石に与えることによって、具体的には、４０から４１．５度の範囲内の従来のパビリオン角度とは異なり、３０から３４度、好ましくは３１から３３度の範囲内のパビリオン角度を形成することによって、ブリリアント状の反射パターンを得ることができることを見出した。更に、従来は６０から７０パーセントの範囲内の全深さパーセンテージとは異なり、本発明は、全深さパーセンテージを３６．００から５７．００の範囲内に設定することによって、予想外に改善された輝き及び光増幅を実現する。クラウン角度は好ましくは３０から３６度の範囲内にある。
【００１４】
本願で開示されるダイヤモンドの予想外の輝きの実現は、パビリオン角度が、クラウン角度と比較して、等しいか、又は最大で６度小さいことを保証することによるものでもある。
【００１５】
以下の表は、エメラルドカットダイヤモンドの関連パラメータを与え、各場合において、最小値、最大値、好ましい範囲を示している。
【００１６】
【表１】
0006469217.tif 000002
【００１７】
上記の追加的な基準は、パビリオン角度がクラウン角度よりも６度以下で小さいということである。つまり、パビリオン角度≦６°  クラウン角度。
【００１８】
上記表の与えられる基準を順守し、また図６及び図７を参照することによって、本発明の宝石の実施形態に対して実際に測定された光反射パターンと、従来の宝石におけるものとを比較することができ、従来の宝石においては、テーブルに当たる光線が、一方の側でパビリオンに垂直に当たり、次いで対向するパビリオンに反射されて、最終的には、テーブルを通るように反射して戻され、僅かな部分の光のみが、テーブルではない異なる面と面との間の空間を伝播する。
【００１９】
従来技術とは顕著に対照的に、本発明に係るエメラルド石の光パターンは、光が一つのパビリオン面から対向するクラウン面に反射されて、次いで他のパビリオン面に反射されて、次いでテーブルに反射されて、次いでパビリオン面に戻るように反射され、次いでクラウンに反射され、対向するパビリオンに反射され、その後においてのみ、テーブルに反射されて出て行くという経路に従う。この光パターンでは、光線が繰り返し反射されて多数のダイヤモンド面間で屈折されるので、それを見た人に好評で高く評価される非常に輝いた光ディスプレイを生じさせる。
【００２０】
図５では、クラウン角度が３６．７°であるとして示されている（従来のエメラルドストーンに対するもの）。パビリオン角度は５７．８°であるとして示されている。全深さパーセンテージは６４．８％であり、石の高さを幅で割った比として計算されている。テーブルパーセンテージ（６８．５％）は、長形のパビリオン面にわたって測定した石の全幅に対して計算されている。本発明の石（図８）に対する対応する値は、上記表に与えられている。
【００２１】
本発明を特定の実施形態に関して説明してきたが、当業者には他の多くの変更及び使用並びに他の使用が明らかなものである。従って、本発明は、本願の具体的な開示に限定されるものではなく、添付の特許請求の範囲のみによって限定されるものである。
【符号の説明】
【００２２】
１２  テーブル
１４  クラウン
１６、１８  パビリオン
【図１】
0006469217.tif 000003
【図２】
0006469217.tif 000004
【図３】
0006469217.tif 000005
【図４】
0006469217.tif 000006
【図５】
0006469217.tif 000007
【図６】
0006469217.tif 000008
【図７】
0006469217.tif 000009
【図８】
0006469217.tif 000010